Procédé de fabrication d’un revêtement pour substrat poreux, comprenant les étapes suivantes : - fourniture d’un substrat à protéger (31), le substrat (31) comprenant des porosités (34), - fourniture d’une suspension liquide (15) comprenant au moins une première poudre (21) et une deuxième poudre (22), la première poudre (21) possédant un D50 strictement inférieur à celui de la deuxième poudre (22) et une mobilité électrophorétique strictement supérieure à celle de la deuxième poudre (22), - fourniture d’un générateur électrique à courant continu (12), - mise en place du substrat (31) dans la suspension (15), en tant que première électrode (13), et connexion du substrat (31) à une première borne du générateur électrique (12), - mise en place d’une deuxième électrode (14) dans la suspension (15) et connexion de la deuxième électrode (14) à une deuxième borne du générateur électrique (12), et - application d’une tension (U) continue ou pulsée d’au moins 10 V entre les deux électrodes (13, 14) durant au moins 1 minute. Procédé selon la revendication 1, dans lequel le D90 de la première poudre (21) est strictement inférieur au D10 de la deuxième poudre (22). Procédé selon la revendication 1 ou 2, dans lequel le D50 de la première poudre (21) est inférieur ou égal à 0,5 µm, de préférence inférieur ou égal à 0,2 µm, et dans lequel le D50 de la deuxième poudre (22) est supérieur ou égal à 0,5 µm, de préférence supérieur ou égal à 2 µm. Procédé selon l’une quelconque des revendications 1 à 3, dans lequel la mobilité électrophorétique de la première poudre (21) est au moins 25% plus élevée, de préférence au moins 50% plus élevée, que celle la deuxième poudre (22). Procédé selon l’une quelconque des revendications 1 à 4, dans lequel la mobilité électrophorétique de la première poudre (21) est supérieure ou égale à 0,5 m²/V.s, de préférence supérieure ou égale à 0,7 m²/V.s, et dans lequel la mobilité électrophorétique de la deuxième poudre (22) est inférieure ou égale à 0,5 m²/V.s, de préférence inférieure ou égale à 0,3 m²/V.s. Procédé selon l’une quelconque des revendications 1 à 5, dans lequel la concentration, en masse, de la première poudre (21) est supérieure à celle de la deuxième poudre (22). Procédé selon l’une quelconque des revendications 1 à 6, dans lequel les particules de la première poudre (21) pénètrent dans les porosités (34) du substrat (31) au moins sur 1 mm, de préférence au moins sur 2 mm, formant une couche de revêtement interne (41), et dans lequel les particules de la deuxième poudre (22) se déposent en surface (32) du substrat (31), sans pénétrer dans les porosités (34) du substrat (31), formant une couche de revêtement externe (42) possédant une épaisseur supérieure ou égale à 10 µm, de préférence supérieure ou égale à 50 µm. Procédé selon l’une quelconque des revendications 1 à 7, dans lequel le substrat (31) est un substrat composite C/C. Procédé selon l’une quelconque des revendications 1 à 8, dans lequel la première poudre (21) comprend un précurseur de monoaluminium phosphate, de la silice, de l’alumine ou de l’aluminophosphate, et dans lequel la deuxième poudre (22) comprend des borosilicates avec des agents fondants tels que du bore. Pièce mécanique, comprenant un substrat (31), comprenant des porosités (34) et possédant une surface à protéger (32), et un revêtement (40), continu et étanche, incluant - une couche de revêtement interne (41), s’étendant sous la surface à protéger (32) et colmatant les porosités (34) du substrat (31) sur au moins 2 mm, et - une couche de revêtement externe (42), s’étendant sur la surface à protéger (32) sur au moins 10 µm. Pièce mécanique selon la revendication 10, dans laquelle le revêtement (40) est une protection anti-oxydation comprenant un principe actif de la famille des phosphates. Frein pour aéronef, comprenant une pièce mécanique selon la revendication 10 ou 11.